(57)【要約】改良されたバインダー、インク受理性組成物およびコート基体が提供される。インク受理性組成物はバインダー、粒子状充填剤および媒染剤を含む。好ましいバインダーは、少なくとも１種の濡れ磨耗抵抗向上性モノマーを用いてつくられた１種以上のアクリル系共重合体を含む。インク受理性組成物でコートされた、紙、フィルム、ラベルおよび類似の製品も提供される。
2004515627.tif 000002
【特許請求の範囲】
【請求項１】
全モノマーの全重量に基づく重量％を基準として、
約５〜９０％のソフトアクリル系モノマー、
約９０〜５％のハードアクリル系モノマー、
約１〜５％のヒドロキシ−低級有機（メタ）アクリレート、
約０．１〜０．５％の多官能性モノマー、
約０．１〜２％の酸モノマー、および
約０．５〜２％の濡れ磨耗抵抗向上性モノマーを含む、複数のモノマーから形成されたアクリル系共重合体を含んでなる組成物。
【請求項２】
濡れ磨耗抵抗向上性モノマーが少なくとも１つのウレイド官能性を有する、請求項１に記載の組成物。
【請求項３】
濡れ磨耗抵抗向上性モノマーが３−アリルオキシ−２−ヒドロキシプロピルアミノエチルエチレン尿素およびＮ−（メタクリルアミドエチル）エチレン尿素からなる群より選択される、請求項２に記載の組成物。
【請求項４】
該複数のモノマーが実質的にアクリル酸ブチル、メタクリル酸メチル、アクリル酸ヒドロキシプロピル、テトラエチレングリコールジアクリレート、メタクリル酸および３−アリルオキシ−２−ヒドロキシプロピルアミノエチルエチレン尿素からなる、請求項１に記載の組成物。
【請求項５】
該複数のモノマーが反応性界面活性剤の存在下で共重合される、請求項４に記載の組成物。
【請求項６】
反応性界面活性剤がスチレンビニルスルホネートである、請求項５に記載の組成物。
【請求項７】
粒子状充填剤および媒染剤を更に含む、請求項４に記載の組成物。
【請求項８】
粒子状充填剤がシリカゲル、コロイド状シリカ、二酸化チタン、炭酸マグネシウム、ケイ酸、クレー、ゼオライト、アルミナおよびこれらの混合物からなる群より選択される、請求項７に記載の組成物。
【請求項９】
媒染剤が少なくとも１種の陽イオン性ポリマーを含む、請求項７に記載の組成物。
【請求項１０】
前記少なくとも１種の陽イオン性ポリマーが、ポリ（ジアリルジメチルアンモニウムクロリド）またはポリ（ジアリルジメチルアンモニウムジメチル硫酸）である、請求項７に記載の組成物。
【請求項１１】
前記少なくとも１種の陽イオン性ポリマーが、１種以上のヒドロキシアルキル（メタ）アクリレートおよび第四級アンモニウム塩の共重合体である、請求項７に記載の組成物。
【請求項１２】
前記共重合体がアクリル酸ヒドロキシエチル、メタクリル酸ヒドロキシエチル、およびアクリル酸ジメチルアミノエチルの第四級塩の共重合体である、請求項１１に記載の組成物。
【請求項１３】
媒染剤がポリ（ジアリルジメチルアンモニウムクロリド）ならびに１種以上のヒドロキシアルキル（メタ）アクリレートおよび第四級アンモニウム塩の共重合体を含む、請求項７に記載の組成物。
【請求項１４】
粒子状充填剤および媒染剤を更に含む、請求項１に記載の組成物。
【請求項１５】
粒子状充填剤がシリカゲル、コロイド状シリカ、二酸化チタン、炭酸マグネシウム、ケイ酸、クレー、ゼオライト、アルミナおよびこれらの混合物からなる群より選択される、請求項１４に記載の組成物。
【請求項１６】
媒染剤が少なくとも１種の陽イオン性ポリマーを含む、請求項１４に記載の組成物。
【請求項１７】
媒染剤がポリ（ジアリルジメチルアンモニウムクロリド）ならびに１種以上のヒドロキシアルキル（メタ）アクリレートおよび第四級アンモニウム塩の共重合体を含む、請求項１４に記載の組成物。
【請求項１８】
アクリル系共重合体が乳化重合により形成される、請求項１に記載の組成物。
【請求項１９】
該複数のモノマーが約５０重量％までの正の量の１種以上のスチレン系モノマーを含む、請求項１に記載の組成物。
【請求項２０】
前記１種以上のスチレン系モノマーがスチレン、α−メチルスチレンおよびジビニルベンゼンからなる群より選択される、請求項１９に記載の組成物。
【請求項２１】
少なくとも１種の濡れ磨耗抵抗向上性モノマーを含む複数のモノマーから形成されたアクリル系共重合体、粒子状充填剤、および媒染剤、を含んでなる組成物。
【請求項２２】
該複数のモノマーが少なくとも１種のソフトアクリル系モノマー、ならびにハードアクリル系モノマー、アクリルアミドモノマー、スチレン系モノマー、アリル系モノマー、ビニル系モノマー、マレイン系およびフマル系モノマー、酸モノマーおよびヒドロキシ−低級有機（メタ）アクリレート系モノマーからなる群より選択された１種以上のモノマーを含む、請求項２１に記載の組成物。
【請求項２３】
該複数のモノマーが少なくとも１種の多官能性モノマーを更に含む、請求項２２に記載の組成物。
【請求項２４】
該複数のモノマーが実質的にアクリル酸ブチル、メタクリル酸メチル、アクリル酸ヒドロキシプロピル、テトラエチレングリコールアクリレート、メタクリル酸およびウレイド官能性モノマーからなる、請求項２２に記載の組成物。
【請求項２５】
該複数のモノマーが反応性界面活性剤の存在下で共重合される、請求項２４に記載の組成物。
【請求項２６】
粒子状充填剤がシリカゲル、コロイド状シリカ、二酸化チタン、炭酸マグネシウム、ケイ酸、クレー、ゼオライト、アルミナおよびこれらの混合物からなる群より選択される、請求項２１に記載の組成物。
【請求項２７】
媒染剤が少なくとも１種の陽イオン性ポリマーを含む、請求項２１に記載の組成物。
【請求項２８】
媒染剤がポリ（ジアリルジメチルアンモニウムクロリド）ならびに１種以上のヒドロキシアルキル（メタ）アクリレートおよび第四級アンモニウム塩の共重合体を含む、請求項２１に記載の組成物。
【請求項２９】
増粘剤を更に含む、請求項２１に記載の組成物。
【請求項３０】
増粘剤が澱粉、ポリビニルアルコール、ポリビニルピロリドン、セルロース系ポリマーおよびこれらの混合物からなる群より選択される、請求項２９に記載の組成物。
【請求項３１】
架橋剤を更に含む、請求項２１に記載の組成物。
【請求項３２】
架橋剤がポリアジリジンおよびメラミンホルムアルデヒドからなる群より選択される、請求項３１に記載の組成物。
【請求項３３】
基体にコートされた請求項２１に記載の組成物。
【請求項３４】
該複数のモノマーが１種以上のスチレン系モノマーを含む、請求項２１に記載の組成物。
【請求項３５】
前記１種以上のスチレン系モノマーがスチレン、α−メチルスチレンおよびジビニルベンゼンからなる群より選択される、請求項３４に記載の組成物。
【請求項３６】
（ｉ）  少なくとも１種の濡れ磨耗抵抗向上性モノマーを含む複数のモノマーから形成されたアクリル系共重合体、（ｉｉ）  粒子状充填剤、および （ｉｉｉ）  媒染剤、を含む組成物でコートされた基体を含んでなるインク受理性構造体。
【請求項３７】
該複数のモノマーが少なくとも１種のソフトアクリル系モノマー、ならびにハードアクリル系モノマー、アクリルアミドモノマー、スチレン系モノマー、アリル系モノマー、ビニル系モノマー、マレイン系およびフマル系モノマー、酸モノマーおよびヒドロキシ−低級有機（メタ）アクリレート系モノマーからなる群より選択された１種以上のモノマーを含む、請求項３６に記載の組成物。
【請求項３８】
該複数のモノマーが少なくとも１種の多官能性モノマーを更に含む、請求項３６に記載の組成物。
【請求項３９】
該複数のモノマーが実質的にアクリル酸ブチル、メタクリル酸メチル、アクリル酸ヒドロキシプロピル、テトラエチレングリコールアクリレート、メタクリル酸およびウレイド官能性モノマーからなる、請求項３６に記載の組成物。
【請求項４０】
該複数のモノマーが反応性界面活性剤の存在下で共重合される、請求項３６に記載の組成物。
【請求項４１】
粒子状充填剤がシリカゲル、コロイド状シリカ、二酸化チタン、炭酸マグネシウム、ケイ酸、クレー、ゼオライト、アルミナおよびこれらの混合物からなる群より選択される、請求項３６に記載の組成物。
【請求項４２】
媒染剤が少なくとも１種のカチオン性ポリマーを含む、請求項３６に記載の組成物。
【請求項４３】
媒染剤がポリ（ジアリルジメチルアンモニウムクロリド）ならびに１種以上のヒドロキシアルキル（メタ）アクリレートおよび第四級アンモニウム塩の共重合体を含む、請求項４２に記載の組成物。
【請求項４４】
該組成物が増粘剤を更に含む、請求項３６に記載の組成物。
【請求項４５】
増粘剤が澱粉、ポリビニルアルコール、ポリビニルピロリドン、セルロース系ポリマーおよびこれらの混合物からなる群より選択される、請求項４４に記載の組成物。
【請求項４６】
該組成物が架橋剤を更に含む、請求項３６に記載の組成物。
【請求項４７】
架橋剤がポリアジリジンおよびメラミンホルムアルデヒドからなる群より選択される、請求項４６に記載の組成物。
【請求項４８】
該基体が紙、フィルム、厚紙、段ボールおよび布からなる群より選択される、請求項３６に記載の組成物。
【請求項４９】
全モノマーの全重量に基づく重量％を基準として、
約２０〜６０％のアクリル酸ブチル、
約３０〜７０％のメタクリル酸メチル、
約１〜５％のアクリル酸ヒドロキシプロピル、
約０．１〜０．５％のトリエチレングリコールジアクリレート、
約０．１〜２％のメタクリル酸、および
約０．１〜２％の少なくとも１種のウレイド官能性を有する共重合性モノマーを含む、複数のモノマーから形成されたアクリル系共重合体を含んでなる組成物。
【発明の詳細な説明】
【０００１】
発明の分野
本発明は、インプリント可能基体の耐久性およびインク受理性を向上するためのコート性水系組成物、ならびに該組成物を用いて製造されたコート基体および構造体に関する。
【０００２】
発明の背景
価格、製品および他の情報がラベルされた消費者製品は、現代社会において至る所に存在する。インプリント（刷込み）可能ラベルも、トラックの側面、広告板（ｂｉｌｌｂｏａｒｄｓ）および他の看板や、家庭およびオフィスで使用されている。新式のソフトウウェアとプリンター設計によって、非常に多種多様なフォント、デザインおよび写真もがコンピュータプリンターを用いて印刷することが可能となっており、そのようなプリンターで使用し得る高品質のフィルム、紙およびラベルに対する需要が増大している。
【０００３】
高品質のインク受理性のシート、ラベルおよび他の製品を製造するために努力がなされてきたが、依然として、高い解像度、高い色濃度、良好な色グラデーションおよび他の印刷品質によって特徴付けられる高品質インク受理性媒体に対するニーズとともに、水系インクの速乾性、汚れ耐性（ｓｍｕｄｇｅｐｒｏｏｆｎｅｓｓ）、防水性（ｗａｔｅｒｆａｓｔ）、顔料系および染料系の両方のインクとの相容性（ｃｏｍｐａｔｉｂｉｌｉｔｙ）を促進する耐久性材料に対するニーズが存在する。
【０００４】
発明の概要
本発明によれば、改良されたバインダーポリマー、コート性組成物、およびこれらバインダーおよび組成物を用いて製造されたインク受理性コート製品が提供される。一つの実施形態において、インク受理性組成物の製造用のバインダーポリマーは、少なくとも１種の濡れ磨耗抵抗向上性モノマー、好ましくはウレイド官能性モノマーを含む複数のモノマーから製造された共重合体を含んでなる。もう一つの実施形態において、インク受理性コート性組成物は、少なくとも１種のバインダー、少なくとも１種の顔料または他の粒子状充填剤（ｆｉｌｌｅｒ）、および少なくとも１種の媒染剤（ｍｏｒｄａｎｔ）を含んでなる。媒染剤は、着色剤を水系インクに固定し、着色剤の拡散を少なくする。
【０００５】
本発明のもう一つの実施形態において、インク受理性組成物が紙またはフィルム、フェースストック（または支持体）またはラベルストック（または印刷用粘着シート）上にコートされた、インクジェットプリンターでの使用に適したコート製品が生じる。この製品は、黒のみならず有彩色の顔料系および染料系の両方のインクに対して良好なインク受理性を示し、屋外および他の雨、湿気もしくは他の水分に曝され得る条件での使用に特に適している。このコーティングは、親水性でありながら耐水性の傾向にあり、粘着性となったり一体性を損なったりすること無く、水系インクを迅速に吸収する。
【０００６】
本発明のもう一つの実施形態において、耐水性のワイドフォーマット（ｗｉｄｅ ｆｏｒｍａｔ：大判）もしくはナローフォーマット（ｎａｒｒｏｗ ｆｏｒｍａｔ：小判）グラフィック構造体は、第一表面と第二表面を有する基体、該基体の第一表面上のインク受理性コーティング、該コート基体上に印刷されたインク画像、および該インプリント基体の第二表面にコートされるか又は適用された接着剤を含んでなる。インクジェットインプリントグラフィック構造体はワイドフォーマットもしくはナローフォーマットのインクジェットプリンターを用いて容易に作成される。いったん作成されると、この構造体は、該構造体を受理できる表面を有する任意の物体、例えば広告板、他の屋外看板、建物の壁面、バス等ならびに瓶、缶および他の容器および他の商品に付着できる。本発明により作製される構造体は耐久性が高い。
【０００７】
詳細な説明
本発明は、バインダー、コート性インク受理性組成物、およびインクジェットインプリント可能コート製品、例えば紙、フィルム、ラベルおよび類似の構造体を提供する。一つの実施形態において、インク受理性組成物は、バインダー、顔料または他の粒子状充填剤、および媒染剤の各々を一種以上含んでなる。
【０００８】
好ましいバインダーは、少なくとも１種の濡れ磨耗抵抗向上性モノマーを含む複数のモノマーから形成される少なくとも１種のアクリル共重合体を含んでなる。本願において使用される用語「濡れ磨耗抵抗向上性モノマー」（ｗｅｔ ａｂｒａｓｉｏｎ ｒｅｓｉｓｔａｎｃｅ−ｅｎｈａｎｃｉｎｇ ｍｏｎｏｍｅｒ）とは、十分な量で存在する場合に、濡れ磨耗抵抗向上性モノマーを欠如すること以外は同一のコーティングの濡れ磨耗抵抗性と比較して、それを用いて形成された同一コーティングの濡れ磨耗抵抗性を向上させる共重合性モノマーを意味する。特に好ましい濡れ磨耗抵抗向上性モノマーはウレイド官能性モノマー、すなわち少なくとも１つのウレイド官能性を有する共重合性モノマー、例えば Ｒｈｏｄｉａ Ｃｈｅｍｉｅから利用可能なウレイド官能性モノマーのＳｉｐｏｍｅｒ（登録商標） ＷＡＭ 類である。特定の例としては、Ｓｉｐｏｍｅｒ（登録商標）ＷＡＭ （３−アリルオキシ−２−ヒドロキシプロピルアミノエチルエチレン尿素）およびＳｉｐｏｍｅｒ（登録商標） ＷＡＭ ＩＩ（Ｎ−（メタクリルアミドエチル）エチレン尿素）がある。
【０００９】
該バインダー共重合体を形成し得る他のモノマーには、限定されることなく、共重合性のアクリル（メタクリルも含む）系モノマー、アクリルアミド（メタクリルアミドも含む）モノマー、スチレン系モノマー、アリル系モノマー、ビニル系モノマー、マレイン系（ｍａｌｅｉｃ）およびフマル系（ｆｕｍａｒｉｃ）モノマー、酸モノマーおよびヒドロキシ−低級有機アクリレートもしくはメタクリレートモノマーが含まれる。幾つかの実施形態においては、少量の多官能性モノマーも含まれることが好ましい。バインダーポリマーの他の例には、エチレン−酢酸ビニル（ＥＶＡ）共重合体およびスチレン−ブタジエン（ＳＢ）共重合体が含まれる。
【００１０】
アクリル系モノマーの非限定的な例としては、その単独重合体がガラス転移温度（Ｔｇ ）≦−２０℃を有する「ソフト」モノマー、例えばブチル、ペンチル、ヘキシル、エチルヘキシルおよびイソオクチルアクリレート等の炭素原子数４以上のアルキル基を有するアクリル系アルキルアクリレート；およびその単独重合体がＴｇ ＞−２０℃を有する「ハード」アクリル系モノマー、例えば、メチル（メタ）アクリレート、エチル（メタ）アクリレートおよびプロピルアクリレート等の短鎖アルキル（メタ）アクリレートがある。
【００１１】
アクリルアミドモノマーの非限定的な例としては、アクリルアミドおよびメタクリルアミドがある。
【００１２】
スチレン系モノマーの非限定的な例としては、スチレン、α−メチルスチレンおよびジビニルベンゼンがある。
【００１３】
ビニル系モノマーの非限定的な例としては、酢酸ビニルおよびプロピオン酸ビニルがある。
【００１４】
アリル系モノマーの非限定的な例としては、酢酸アリル、メタクリル酸アリルおよび塩化アリルがある。
【００１５】
マレイン系およびフマル系モノマーの非限定的な例としては、マレイン酸ジオクチルおよびフマル酸ジオクチルがある。
【００１６】
酸モノマーの非限定的な例としては、アクリル酸、メタクリル酸、イタコン酸およびα−カルボキシエチルアクリレートがある。
【００１７】
本願において使用される用語「ヒドロキシ−低級有機アクリレートもしくはメタクリレート」とは、アクリル酸もしくはメタクリル酸エステルであって、そのエステル基が第一級もしくは第二級炭素において少なくとも一つのヒドロキシ基により置換された炭素原子数１〜約６の直鎖もしくは分枝鎖のアルキル、アルケニル、アルキニルもしくはエーテル基を有するものである。このような基の非限定的な例としては、ヒドロキシ置換メチル、エチル、プロピル、ビニル、アリルおよびプロペニル基がある。ヒドロキシ−低級有機アクリレートもしくはメタクリレートモノマーの非限定的な例としては、アクリル酸ヒドロキシメチル、メタクリル酸ヒドロキシメチル、アクリル酸ヒドロキシプロピルおよびメタクリル酸ヒドロキシプロピルがある。
【００１８】
本願において使用される用語「多官能性モノマー」とは、少なくとも２つの炭素−炭素二重結合を有し、アクリル系モノマーと共重合可能なモノマーを意味する。例として、多官能性アクリレートおよびメタクリレート、例えば、ジアクリレート、トリアクリレート、ジメタクリレートおよびトリメタクリレート；多官能性アリル系化合物、例えばマレイン酸ジアリルおよびメタクリル酸アリル；およびビニル官能基を有する多官能性モノマーが含まれる。非限定的な列挙として以下が含まれる。
【００１９】
多官能性モノマー 略記
メタクリル酸アリル  ＡＭＡ
マレイン酸ジアリル  ＤＡＭ
ジビニルベンゼン  ＤＶＢ
エチレングリコールジメタクリレート  ＥＧＤＭＡ
Ｎ，Ｎ’−メチレン−ビス−アクリルアミド  ＮＮＭＢＡ
トリプロピレングリコールジアクリレート  ＴＰＧＤＡ
シアヌル酸トリアリル  ＴＡＣ
テトラエチレングリコールジアクリレート  ＴＥＧＤＡ
テトラエチレングリコールジメタクリレート  ＴＥＤＭＡ，ＴＥＧＭＡ
トリメチロールプロパントリアクリレート  ＴＭＰＴＡ
トリメチロールプロパントリメタクリレート  ＴＭＰＴＭＡ，ＴＲＩＭ
トリメチロールプロパンジアリルエーテル  ＴＭＰＤＡＥ
【００２０】
好ましいアクリル系バインダー共重合体は、大部分が１種以上の「ソフト」アクリル系モノマーまたは「ハード」および「ソフト」アクリル系モノマー混合物で形成されており、少量の他のモノマーおよび１種以上の濡れ磨耗抵抗向上性モノマーを含む。モノマーとその相対量は、得られる共重合体が極度に疎水性でなく極度に親水性でもなく、そして約−１０〜＋１０℃の好ましい範囲内のガラス転移温度（Ｔｇ ）を有するように選択される。該ポリマーのＴｇ が過度に低ければ、該ポリマーで作製されるインク受理性コーティングの耐引掻性が低くなり過ぎる場合がある。該ポリマーのＴｇ が過度に高ければ、インク受理性コーティングがパウダー状になり過ぎる場合がある。バインダー／顔料比を調整することでポリマーＴｇ 効果を補うことを助けることができる。
【００２１】
本発明によるアクリル系共重合体は、複数のモノマーを、好ましくは少量の反応性（共重合性）界面活性剤（例えばスチレンビニルスルホネート）の存在下で共重合させることによって形成することができる。この反応性界面活性剤はモノマーと共重合するが、モノマーでないと考えられ、モノマー重量百分率の計算には含まれない。
【００２２】
上記複数のモノマーは、全モノマーの全重量に基づく重量％基準で表現される重量百分率を用いて、例えば、約５〜９０％のソフトアクリル系モノマー、約９０〜５％のハードアクリル系モノマー、約１〜５％のヒドロキシ−低級有機（メタ）アクリレート、約０．１〜０．５％の多官能性モノマー、約０．１〜２％の酸モノマー、および約０．１〜２％の濡れ磨耗抵抗向上性モノマーを含むことができる。当然のことながら、実際のモノマー重量百分率は合計で１００％となる。最も好ましいのは、ＳＶＳまたは他の反応性界面活性剤の存在下で、約２０〜６０％のアクリル酸ブチル、約３０〜７０％のメタクリル酸メチル、約１〜５％のアクリル酸ヒドロキシプロピル、約０．１〜０．５％のトリエチレングリコールジアクリレート、約０．１〜２％のメタクリル酸、および約０．１〜２％のＳｉｐｏｍｅｒ（登録商標）ＷＡＭを共重合させることによって形成されるバインダーポリマーである。
【００２３】
代替的な実施形態においては、最大で約５０重量％までの１種以上のスチレン系モノマーが配合物中に含まれており、それに応じて上記「ソフト」アクリル系モノマーまたは「ハード」および「ソフト」アクリル系モノマー混合物の重量百分率は、全モノマーの全重量が合計で１００％となるように、減少されている。配合物中にスチレンを含むことは、それにより形成される共重合体およびインク受理性トップコートの疎水性を増大させる。このことは、下で述べる「ワイドフォーマット」（ｗｉｄｅ ｆｏｒｍａｔ）コート構造体にとって有利である。しかしながら、過度に多いスチレンを用いれば、共重合体が過度に疎水性になり、インク受理性媒体としての有効性が低くなる。さらに、過度に多いスチレンは共重合体の凝集強さ（ｃｏｈｅｓｉｖｅ ｓｔｒｅｎｇｔｈ）および「結合力」（ｂｉｎｄｉｎｇ ｐｏｗｅｒ）、すなわち、粒子状充填剤を結合する能力を弱くし得る。
【００２４】
アクリル系共重合体（アクリル系−スチレン系共重合体を含む）は、標準的重合技術、例えば、フリーラジカル重合を用いて調製される。フリーラジカル開始剤の存在下で、任意的に反応混合物に対するモノマーおよび／または開始剤の添加速度を変えることによって、モノマーの混合物が加熱される。乳化重合が好ましい。
【００２５】
適当な重合開始剤の非限定的な例としては、単独で又は１種以上の還元剤もしくは活性化剤と組み合わせて使用される、水溶性および／またはアルコール溶解性開始剤、例えば、過硫酸ナトリウムおよび過硫酸カリウム等の過硫酸塩；過酸化水素およびｔｅｒｔ−ブチルヒドロペルオキシド等の過酸化物；ＶＡＺＯ（商標）開始剤等のアゾ化合物が含まれる。
【００２６】
ポリマー鎖長を制御するために、連鎖移動剤または他の分子量調節剤を重合混合物中に添加することもできる。非限定的な例としては、２−メルカプトエタノール、ｎ−ドデシルメルカプタン（ｎ−ＤＤＭ）、ｔ−ドデシルメルカプタン（ｔ−ＤＤＭ）、モノチオグリセロール、メルカプトアセテート、および長鎖アルコールが含まれる。２−メルカプトエタノール等の水溶性連鎖移動剤が好ましい。幾つかの実施形態においては、分散媒体として、又は得られるポリマーの固形含有量を増大させるために、少量のポリエチレングリコール（例えば、ＰＥＧ１０００）または類似の非イオン性水溶性ポリマーを反応混合物中に添加することもできる。
【００２７】
多官能性モノマーが存在する場合には、バインダーポリマーはコロイド状ポリマー粒子内で内部的にイン・シトゥ（ｉｎ−ｓｉｔｕ）で架橋される。結果的に、そのポリマーの分子量は重要な特性でないと考えられる。
【００２８】
本発明に有用な他のバインダーとしては、好ましくは上述のウレイド官能性アクリル系共重合体と組み合わせて使用される、エチレン−酢酸ビニル（ＥＶＡ）乳化共重合体および陽イオン性変性セルロース材料が含まれる。
【００２９】
ＥＶＡ乳化共重合体の非限定的な例としては、ペンシルバニア州アレンタウンのＡｉｒ Ｐｒｏｄｕｃｔｓ ＆ Ｃｈｅｍｉｃａｌｓ Ｉｎｃ． より販売されている Ａｉｒｆｌｅｘ（商標）共重合体が含まれる。それらは高い固形含有量によって特徴付けられ、コートされるべき基体が紙である場合に有利である。具体的な例としては、Ａｉｒｆｌｅｘ（商標）４６５（６５％固形）、 Ａｉｒｆｌｅｘ（商標）７２００（７２〜７４％固形）および Ａｉｒｆｌｅｘ（商標）４２６ （一部がカルボキシル基で官能化された固形高含有量ＥＶＡ共重合体）が含まれる。
【００３０】
陽イオン性変性セルロース系バインダーの非限定的な例としては、Ｃｅｌｑｕａｔ Ｌ−１００ およびＬ−２００ が含まれ、その両方がニュージャージー州ブリッジウォーターのＮａｔｉｏｎａｌ Ｓｔａｒｃｈ ａｎｄ Ｃｈｅｍｉｃａｌ Ｃｏｍｐａｎｙより入手可能な陽イオン性変性ヒドロキシメチルセルロースである。それらはその分子量および粘度の点で異なる。
【００３１】
インク受理性組成物を調製するときに、バインダーポリマーを水系ラテックスすなわちポリマー粒子の水性エマルジョンとして調製することが好ましい。この目的のために、１種以上の非イオン性および／または陽イオン性界面活性剤が用いられる。非イオン性界面活性剤の非限定的な例としては、エトキシル化アルキルフェノール、例えば Ｕｎｉｏｎ Ｃａｒｂｉｄｅ Ｃｏｒｐ．（最近Ｄｏｗ Ｃｈｅｍｉｃａｌにより買収された）により製造される界面活性剤の Ｔｒｉｔｏｎ Ｘ 類がある。Ｔｒｉｔｏｎ Ｘ−４５ およびＴｒｉｔｏｎ Ｘ−４０５が好ましい。有用な陽イオン性界面活性剤の非限定的な例としては、イリノイ州シカゴ、Ａｋｚｏ Ｎｏｂｅｌ Ｃｈｅｍｉｃａｌｓ Ｉｎｃ． より利用可能なヘキサデシルトリメチルアンモニウムクロリド（ＨＤＴＭＡＣ）が含まれる。陰イオン性界面活性剤は、媒染剤との静電的相互作用が起こり得るので、回避すべきである。好ましくは、最大で約１０重量％（乾燥重量基準）までの１種以上の界面活性剤がインク受理性組成物中で用いられる。多過ぎる界面活性剤は、フィルム基体上にコーされた場合に、コーティングに気泡を含有させる可能性があり、この気泡は印刷品質に悪影響を及ぼすおそれがある。
【００３２】
本発明によるインク受理性組成物の二番目に主な成分は、コート基体の不透明性を増加させ及び／又は多孔性を変更する、一種以上の粒子状充填剤である。無機顔料が特に好ましく、非限定的な例として、シリカ（好ましくは非晶質シリカゲルおよび／またはコロイド状シリカ）、ケイ酸、クレー、ゼオライト、アルミナ、ＴｉＯ２ 、ＭｇＣＯ３ 等が含まれる。充填剤は、インク吸収性を増大させ、乾燥コーティングの耐水性および印刷品質を改善し、該コーティングを顔料含有の水系インクだけでなく染料着色剤を含有する水系インクにも使用され得るようにする。本発明により調製される好ましいインク受理性組成物は、バインダー、充填剤および媒染剤の乾燥重量に基づいて、約３０〜７０重量％の粒子状充填剤を含有する。半透明コーティングは約５重量％ほどの低い濃度の粒子状充填剤を含有し得る。しかしながら、低い充填剤使用量においては、印刷品質が低下することがある。このことは、その顔料の平均粒径および／またはバインダー／顔料比を調整することによって部分的にコントロールすることができる。組成物中に顔料を含有しなければ、コート基体に印刷される幾種かのインクの乾燥速度が望ましくない程に低くなる傾向にある。しかしながら、乾燥時間の重要性が低い用途では、顔料を省くことができる。
【００３３】
コート基体の不透明性を増加させ及び／又は多孔性を変更するために含まれる上記顔料に加えて、本発明の一実施形態においては、基体に対するコーティングの接着力を増大させるために、また好ましくは（例えばコーティングの凝集強さの改善を含め）コーティングの全体特性のバランスをとるために、追加的な顔料が添加される。そのような顔料の好ましいが非限定的な例は、ＤｕＰｏｎｔ ｄｅ Ｎｅｍｏｕｒｓ， Ｅ．Ｉ．，Ｃｏ． （デラウェア州ワシントン）より入手可能なＬｕｄｏｘ ＣＬ−Ｐ（商標）等のコロイド状分散シリカである。
【００３４】
本発明によるインク受理性組成物の三番目の主な成分は、媒染剤または媒染剤の混合物である。本願において使用される用語「媒染剤」（ｍｏｒｄａｎｔ）は、インプリント可能表面に対するインクの固定を促進する材料を意味する。幾つかの媒染剤は布もしくは紙基体の繊維に直接的に作用し、繊維がインク中の染料または顔料に対する影響を受け易くするものである。他の媒染剤は染料と複合体を形成し、その複合体が次にインプリント可能表面に結合し得るものである。
【００３５】
特に好ましい媒染剤は、陽イオン性ポリマー、例えばポリ（ジアリルジメチルアンモニウムクロリド）（略記ｐ−ＤＡＤＭＡＣおよびｐ−ＤＭＤＡＡＣで知られている）である。これは商標Ａｇｅｆｌｏｃ Ｗｔ４０ＳＬＶ のもとでニュージャージー州オールドブリッジのＣｉｂａ−Ｇｉｅｇｙより入手可能である。クロリド（塩素）イオンを他のハライド、ジメチル硫酸（ＤＭＳ）および他の対イオンで置き換えることができることが認識されるだろう。他の好ましい媒染剤は、第四級アンモニウム塩および１種以上のヒドロキシアルキルメタアクリレートの共重合体、例えば、アクリル酸ジメチルアミノエチル（ＤＭＡＥＡ）の第四級塩である。そのような媒染剤の非限定的な例は、アクリル酸ヒドロキシエチル（ＨＥＡ）、メタクリル酸ヒドロキシエチル（ＨＥＭＡ）および第四級ＤＭＡＥＡ−ＤＭＳの三元重合体である。そのような共重合体の１つは、平均して、１８〜３７ＨＥＡ、５２〜７４ＨＥＭＡおよび５〜１７ＤＭＡＥＡモノマー単位を有する。その合成について下に述べる。低い粘度を有する傾向にあって固形高含有量のインク受理性組成物が形成されることを可能とすることから、一般には、低分子量（ＭＷ ：約１，５００〜１０，０００）の媒染剤が好ましい。
【００３６】
コート性インク受理性組成物は、当該技術分野においてよく知られているブレンド技術および装置を使用して、バインダー、充填剤および媒染剤をブレンドすることによって容易に調製される。加工処理、安定性および他の特性を改善するために、所望のように他の成分を添加できる。非制限的な例としては、消泡剤、酸化防止剤、殺生剤、ＵＶ吸収剤、架橋剤、レオロジー制御剤（増粘剤）、例えば澱粉、ポリビニルアルコール、ポリビニルピロリドンおよびセルロース系ポリマー（例えばＮａｔｉｏｎａｌ Ｓｔａｒｃｈ ａｎｄ Ｃｈｅｍｉｃａｌ Ｃｏ．からの陽イオン性変性ヒドロキシエチルセルロースであるＣｅｌｑｕａｔ Ｌ−１００ およびＬ−２００ ）が含まれる。水溶性ポリマー、例えばＰＶＯＨ、ＰＶＰ、セルロース誘導体等を添加することにより、該組成物の結合力を向上し得る。この目的のために、低分子量ポリマーを使用することは、固形含有量の過度の低下（これはコート性に悪影響を及ぼし得る）を回避するのを助ける。他方、最終コーティングが高い防水性を必要とする場合には、高分子量ポリマーを用いてよい。
【００３７】
幾つかの実施形態において、充填剤を配合物中に導入する前に、水中での粒子状充填剤の分散または安定化を容易にする追加的な界面活性剤が添加される。有用な界面活性剤の非限定的な例としては、Ｒｏｈｍ ＆ Ｈａａｓ Ｃｏ． からの Ｔａｍｏｌ（登録商標）分散剤のような非イオン性界面活性剤が含まれる。
【００３８】
組成物の耐久性を改善するために、架橋剤を添加することによってバインダーを変性し得る。適当な架橋剤としては、限定されることなく、多官能性ポリイソシアネート、メラミンホルムアルデヒド樹脂、および尿素ホルムアルデヒド樹脂が含まれる。理論によって拘束されるものでないが、そのような架橋剤はフェースストックまたはラベルストック上の組成物の乾燥時または乾燥後に網目構造の形成を促進すると考えられる。
【００３９】
本発明のもう一つの面において、例えばコーティングまたは当業者に公知の他の処理をする等、基体にインク受理性組成物を適用し、次にその組成物を、好ましくはオーブン内で上昇した温度において、乾燥することによって、インク受理性コート構造体もしくは製品、例えば紙、厚紙、段ボール、フィルム、布、ラベルおよび他の多孔質または無孔質の基体が調製される。紙の基体の場合には、コーティング時の紙の硬化を少なくするとともに乾燥を促進するために、固形高含有量の組成物を使用することが好ましい。所定サイズに切断する場合に、コート製品は、黒および白ならびに有彩色のインクジェットプリンターでの使用のために特に適している。
【００４０】
本発明のこの面には「ワイドフォーマット」（ｗｉｄｅ ｆｏｒｍａｔ）および「ナローフォーマット」（ｎａｒｒｏｗ ｆｏｒｍａｔ）の両方のインク受理性製品が包含される。ワイドフォーマット製品は、一般に、ワイドロール（２４インチ以上の幅がある）として製造され、イメージング用大型プリンターにロール供給される。それらは典型的には業務用設定で用いられ、限定されることなく、映画館ポスター、屋外看板、大型広告等が含まれる。ワイドフォーマット製品は、風雨に曝され得る屋外で使用される場合が多い。ナローフォーマット製品は、一般には、ナローロールまたは個々のシートとして製造され、イメージング用プリンターにロール供給またはシート供給することができる。それらは典型的にはオフィスまたは家庭で用いられ、限定されることなく、コンピュータ印刷用紙、ラベル、透明原稿等が含まれる。
【００４１】
ワイドフォーマットおよびナローフォーマットのインク受理性製品は、サイズの点だけでなく、インク容量、耐久性および他の特性の点でも相違し、異なる使用環境にさらされる場合が多い。例えば、ワイドフォーマット製品は、ある種の業務用プリンターにかけられるときに単位面積当たりの比較的多くのインク量に遭遇し得る。印刷品質の不良、色のブリード（滲出）およびスミアリング（汚れ）に関連する問題点は、インプリント可能基体のインク吸収性を向上させることによって、例えばコーティング組成物により多くの顔料または充填剤を加えることによって回避し得る。
【００４２】
耐久性、防水性、光誘起退色抵抗性、磨耗抵抗性、色安定性および他の特性もワイドフォーマット製品とナローフォーマット製品間で相違する。一般には、ワイドフォーマット製品はナローフォーマット製品よりも大きな耐久性および防水性を示さなければならない。本発明は、ナローフォーマット製品に課された要求だけでなく、屋外用途向け製品を含めワイドフォーマット製品に課された厳しい要求にも適合することが意図されている。
【００４３】
本発明の実施に有用なコート性基体としては、インク印刷用途、特にインクジェット印刷のために従来から使用される紙、厚紙、段ボール、プラスチックフィルム、金属フィルムもしくはホイル、フェースストックおよびラベルストックが含まれる。自己巻き材料および他の無ライナー製品も適当な基体である。非限定的な例として、自己巻きテープが含まれる。本発明で使用するために適当な紙フェースストックの非限定的な例としては、オフセット、ボンド、テキスト、カバー、インデックス、軽量印刷紙、リトペーパーおよび亜硫酸紙が含まれる。必要とはされないが、表面処理、例えば澱粉、サイズ剤等を紙基体に含ませることもできる。本発明で使用するために適当なプラスチックフェースストックの非限定的な例としては、ポリスチレン、ポリ塩化ビニル、ポリエステル、ナイロン、およびポリオレフィン（例えばポリエチレン）フィルムが含まれる。好ましいビニルフィルムとしては、７００ＨＰ（重合、可塑化、カレンダー処理ＰＶＣフィルム）および８５ミクロンポリマーフィルムであるＭＸ３４００が含まれる。ポリマーブレンドはプラスチックフェースストックのもう一つの例である。フィルムはキャスト、押出または同時押出される。同時押出ポリオレフィン・ポリブチレンテレフタレート・サンドイッチを含んでなるフィルムを本発明に使用できる。本発明で使用するために適当な金属フェースストックの非限定的な例はアルミ箔である。
【００４４】
本発明の実施に有用なコート性ラベルストックとしては、当該技術分野においてよく知られている種々のプリント可能ラベル構造体または部分組立体であって、各々が典型的にはラベルフェースストック（シートまたはロール）を含んでなり、該ラベルフェースストックが少なくとも１つの内表面と少なくとも１つの外表面、該ラベルフェースストックの該少なくとも１つの内表面に接着された感圧接着剤（ＰＳＡ）および該ＰＳＡに接する取外し可能な剥離ライナーを有し、組立体全体がサンドイッチ状構造体を形成するものが含まれるが、これに限定されない。
【００４５】
インク受理性コート製品は、上述のインク受理性組成物をフェースストックまたはラベルストックの一面または両面に従来のコーティングまたは他の適用技術を使用して適用し、次に該コーティングを室温または上昇した温度において乾燥することによって、容易に作製される。コーティング技術の非限定的な例としては、スロットダイ、エアナイフ、ブラシ（刷毛）、カーテン、押出、ブレード、浮しナイフ、グラビア、キスロール、ブランケット式ナイフ、ロール式ナイフ、オフセットグラビア、リバースロール、リバーススムージングロール、ロッド（棒）およびスクイズロール・コーティングが含まれる。組成物を紙の製造時にサイズプレスにおいて紙基体に適用することもできる。ラベル製品の場合には、加工処理時（例えばダイカット処理（ｄｉｅ ｃｕｔｔｉｎｇ：打抜き）、マトリックスストリップ処理（ｍａｔｒｉｘ ｓｔｒｉｐｐｉｎｇ）等の処理に合せて）の「オン・プレス」（ｏｎ−ｐｒｅｓｓ）でのコーティング、別個のコーター（塗工機）を使用するオフ・プレス（ｏｆｆ−ｐｒｅｓｓ）でのコーティングおよび他の適用方法を含む何れかの従来の技術または方法を使用して、組成物を適用できる。
【００４６】
幾つかの実施形態において、コーティングの直前に、架橋剤を組成物に添加することが有利である。架橋結合は室温または上昇した温度においてコーティングが乾燥する際に起こる。
【００４７】
一般的には、使用される特定のフェースもしくはラベルストックに依存して、約５〜８０ｇ／ｍ２ の乾燥コート重量が好ましい。多孔質基体（例えば紙）の場合には、比較的低いコート重量、すなわち、約５〜３０ｇ／ｍ２ 、より好ましくは約１５〜２５ｇ／ｍ２ （乾燥重量）を使用できる。無孔質基体（例えばポリ塩化ビニル（ＰＶＣ））の場合には、インク乾燥時間の重要性が高くなり、高いコート重量、すなわち、約４０〜８０ｇ／ｍ２ （乾燥重量）を使用することが好ましい。
【００４８】
本願において記載されたインク受理性組成物およびコート製品を使用して、構造体をプリンターにかけてその上に画像を印刷することによって、高品質インプリント構造体（シート、ラベルおよび他の製品）が調製される。有利なことに、当該組成物およびコート製品は、圧電プリンターヘッド、サーマルイメージング、ドロップ・オン・デマンドおよび他の技術を限定されることなく含む種々のプリンター技術で良好に機能するようにされている。本発明の特に好ましい面は、最終製品、すなわち、少なくとも１つの内表面と少なくとも１つの外表面を有し、高品質の黒および／または彩色された画像が印刷されたフェースもしくはラベルストックを含んでなる構造体である。１つの例であるが、本発明のこの面は、インク受理性組成物でコートされインク画像によりインプリントされた、多孔質もしくは無孔質基体（フェースストックまたはラベルストック）を含んでなるインクジェットインプリント構造体によって具現化される。幾つかの実施形態において、構造体がダイカット処理される。
【００４９】
ここで、本発明の一実施形態により調製されたインク受理性ラベルシートの模式図である図を参照する。シート１０はサンドイッチ構造を有し、その中でフェースストック１２、感圧接着剤（ＰＳＡ）層１８、剥離ライナー２４およびインク受理性トップコート３０が図示された順序で互いに積層され又はコートされている。こうして、フェースストック１２は第一表面１４および第二表面１６を有し；ＰＳＡ層１８は第一表面２０および第二表面２２を有し；剥離ライナー２４は第一表面２６および第二表面２８を有し；そしてインク受理性トップコートは第一表面３２および第二表面３４を有する。これらの層の相対的な厚さ（ＥＳ）は可変であり、図の縮尺に拘束されないことが認識されるであろう。
【００５０】
複数のダイカット３６がインク受理性トップコート、フェースストックおよび感圧性接着剤を貫通するが、剥離ライナーは貫通しない。これらダイカットは該ラベルシートから個々のラベルの脱着および取外しを容易にする。
【００５１】
このような構造体は従来の方法により調製される。シリコーン処理剥離ライナー上にＰＳＡをコートし；フェースストックの一方側の面にインク受理性コーティングを適用し；そして、これら二つの部分組立体を互いに積層する。あるいは、フェースストックの一方側の面にＰＳＡをコートし、保護剥離ライナーに対して積層する。次に、フェースストックの他方側の面にインク受理性コーティングを適用する。これらの構造体の層は他の方法でも、また当業者に公知の代替的な順序でも適用し得る。次にシートをダイカット処理する。
【００５２】
図に示される構造体は本発明により調製されるインク受理性構造体の一実施形態であるが、明細書を読むことによって当業者に理解される多数の他の実施形態および変形例があることが認識されるだろう。インク受理性の紙、フィルムおよび他の製品も、基体に対してインク受理性組成物をコートするか又は適用することによって製造し得る。例えば、本願に記載された組成物を使用して布取扱表示ラベル（一片の衣類に対する取扱および洗浄の指示を有するラベル）を調製することができる。このようなラベルは厳しい繰り返される洗浄および乾燥を生き残らなければならない。
【００５３】
実施例
以下は、本発明により調製されたバインダー、媒染剤、インク受理性組成物およびコート基体の非制限的な例である。以下の略記および製品名が全体を通じて使用される。
モノマー
ＡＡ  アクリル酸，
ＢＡ  アクリル酸ブチル，
ＨＥＡ  アクリル酸ヒドロキシエチル，
ＨＥＭＡ  メタクリル酸ヒドロキシエチル，
ＨＰＡ  アクリル酸ヒドロキシプロピル，
ＤＭＡＥＡ−ＤＭＳ  アクリル酸ジメチルアミノエチル−ジメチル硫酸（第四級），
ＭＡＡ  メタクリル酸，
ＭＭＡ  メタクリル酸メチル，
ＴＥＧＤＡ  テトラエチレングリコールジアクリレート，
Ｓｉｐｏｍｅｒ（登録商標）ＷＡＭ   ３−アリルオキシ−２−ヒドロキシプロピルアミノエチルエチレン尿素，
界面活性剤
ＳＶＳ  スチレンビニルスルホネート，
ＨＤＴＭＡＣ  ヘキサデシルトリメチルアンモニウムクロリド，
ＰＥＧ−１０００  ポリエチレングリコール１０００，
Ｔｒｉｔｏｎ Ｘ−４５   非イオン性界面活性剤（Ｕｎｉｏｎ Ｃａｒｂｉｄｅ Ｃｏｒｐ． ），
Ｔｒｉｔｏｎ Ｘ−４０５  非イオン性界面活性剤（Ｕｎｉｏｎ Ｃａｒｂｉｄｅ Ｃｏｒｐ． ），
Ｅｔｈｏｑｕａｄ Ｃ／１２   ココメチル［エトキシル化（２）］アンモニウムクロリド（Ａｋｚｏ Ｎｏｂｅｌ），
架橋剤
ＣＸ−１００  ポリアジリジン，
Ｃｙｍｅｌ   メラミンホルムアルデヒド（Ｃｙｔｅｃ），
バインダー
Ａｉｒｆｌｅｘ ７２００  エチレン酢酸ビニル共重合体エマルジョン，
Ｃｅｌｑｕａｔ Ｌ−２００   陽イオン性変性ヒドロキシエチルセルロース，
媒染剤
Ａｇｅｆｌｏｃ Ｗｔ４０ＳＬＶ   ポリ（ジアリルメチルアンモニウムクロリド），
Ｃａｌｇｏｎ ＣＰ−１９０   ポリジアリルジメチル（アンモニウムクロリド）の誘導体，
顔料および充填剤
Ｂｕｃｋｍａｎ ７８４   コロイド状シリカ，
Ｇａｓｉｌ ＨＰ−３９   シリカゲル，
Ｃｒｏｓｆｉｅｌｄ ＩＪ３５  非晶質シリカ，
その他
Ｄｒｅｗｐｌｕｓ Ｌ−１９１  消泡剤，
ＳＦＳ  ソディウムホルムアルデヒドスルホキシレート，
Ｔｉｎｕｖｉｎ １１３０  ＵＶ吸収剤（Ｃｉｂａ−Ｇｅｉｇｙ），
Ｔｉｎｕｖｉｎ ２９２   ＵＶ吸収剤（Ｃｉｂａ−Ｇｅｉｇｙ）
【００５４】
バインダーポリマーＡ
表１に列挙された成分を用いて、モノマーＢＡ／ＭＭＡ／ＨＰＡ／ＴＥＧＤＡ／ＭＡＡ／Ｓｉｐｏｍｅｒ（登録商標）ＷＡＭ から形成されたアクリル系共重合体を含んでなるバインダーを、乳化重合により調製した。温度計、攪拌機および凝縮器を備えた四つ首の１０００ｍｌフラスコに成分ＩＣ−１を入れ、３０分間窒素でパージした。その反応器に適当に攪拌しながら成分ＩＣ−２を加え、反応器内容物を５０℃まで加熱した。次に成分ＳＡ−１および成分ＳＡ−２を５時間にわたって加えた。５分間の開始をもって、（高速攪拌の下で水性部分にモノマーを徐々に添加することによって調製された）成分ＳＡ−３のプレエマルジョンを反応器に４時間にわたって加えた。反応は５５〜５６℃において行わせた。ＳＡ−３の終了後３０分間ＳＡ−１およびＳＡ−２の添加を続けて、残留する全モノマーを転化した。その結果得られたアクリル系ラテックスは、５０．３％の固形含有量とｐＨ６．２を有していた。
【００５５】
バインダーポリマーＢ〜Ｆ
表１に列挙された成分および量を用いて、バインダーポリマーＡの方法により他の５種類のアクリル系共重合体バインダーを調製した。
【００５６】
【表１】
2004515627.tif 000003
【００５７】
媒染剤Ａ
米国特許第６，１５３，２８８号（‘２８８特許）の第７欄第４６行〜第８欄第８行において「ポリクアットＡ」（Ｐｏｌｙｑｕａｔ Ａ）及び「ポリクアットＢ」（Ｐｏｌｙｑｕａｔ Ｂ）について記載されているのと実質的に同じ手順および表２に列挙された成分を用いて、乳化重合により、ＨＥＡ、ＨＥＭＡおよび第四級ＤＭＡＥＡ−ＤＭＳの共重合体を含んでなる媒染剤を調製した。米国特許第６，１５３，２８８号の全内容が参照により本願明細書に取り込まれる。
【００５８】
【表２】
2004515627.tif 000004
【００５９】
媒染剤Ｂ
媒染剤Ａについて上述したのと同じ成分および手順を用いて乳化重合により、ＨＥＡ、ＨＥＭＡ、ＡＡおよび第四級ＤＭＡＥＡ−ＤＭＳの共重合体を含んでなる媒染剤を調製した。唯一の相違点は１．９重量％のＡＡを取り入れていることである。
【００６０】
インク受理性組成物：実施例１〜実施例２０
上記バインダー、充填剤、媒染剤ならびに表３および表４に列挙された他の成分を用いて、基本的には列挙された順序で、低媒体剪断混合機（ｌｏｗ−ｍｅｄｉｕｍ ｓｈｅａｒ ｍｉｘｅｒ）内で、成分をブレンドすることによって、２０種類の異なるインク受理性組成物を調製した。実施例１および実施例２は、当該組成物を用いて作製されるコート基体のカラー・トゥ・カラー・ブリード（ｃｏｌｏｒ−ｔｏ−ｃｏｌｏｒ ｂｌｅｅｄ）に影響を及ぼし得るＡｇｅｆｌｏｃ Ｗｔ４０ＳＬＶ の濃度の点で異なる。実施例３および実施例４は、バインダーおよび媒染剤の選択、架橋剤の存在または不存在、Ａｇｅｆｌｏｃ ＷｔＳＬＶ の濃度を含む幾つかの点で異なる。実施例４で用いられるバインダー（ポリマーＢ）は、トップコート表面の初期の亀裂（ｉｎｉｔｉａｌ ｃｒａｃｋｉｎｇ）を減少させることを目的として、実施例３で用いられるバインダー（ポリマーＣ）よりも低いガラス転移温度を有する。実施例５は、実施例１〜実施例４よりも高いバインダー／顔料比を有する。これもトップコート表面の初期の亀裂を減少させるための努力の成果を反映する。
【００６１】
【表３】
2004515627.tif 000005
【００６２】
【表４】
2004515627.tif 000006
【００６３】
実施例２１（布取扱表示ラベル）
高剪断混合機（ｈｉｇｈ ｓｈｅａｒ ｍｉｘｅｒ）内で、表５に列挙された順序で、顔料、界面活性剤、媒染剤、バインダーおよび他の成分をブレンドすることによって、特に布基体向けのインク受理性組成物を調製した。 Ｃｅｌｑｕａｔバインダーを５分間にわたって徐々に添加し、その組成物を１時間攪拌した。次に、アクリル系バインダー（ポリマーＦ）を加え、その組成物を均一かつ不変となるまで攪拌した。その組成物を基体にコートする直前に架橋剤を加えた。
【００６４】
【表５】
2004515627.tif 000007
【００６５】
コート媒体
数種類の実施例および対照について、数種類のトップコート基体のインク受理性、プリント画像品質、濡れ磨耗抵抗性および他の特性を決定した。各々の場合において、コート基体は、一方側の面に溶媒アクリル系ＰＳＡでコート（シリコーン処理紙剥離ライナーで保護）され、その反対側の面にインク受理性トップコートでコートされたＰＶＣラベルストックであった。対照１は、Ａｖｅｒｙ Ｄｅｎｎｉｓｏｎにより製造されたウレイド官能性を全く含有しない着色ＥＶＡ共重合体である。対照２は、Ｍｉｎｎｅｓｏｔａ Ｍｉｎｉｎｇ ａｎｄ Ｍａｎｕｆａｃｔｕｒｉｎｇにより製造された ３Ｍ ８５２２である。
【００６６】
プリント分析および耐候試験は、 ＮｏｖａＪｅｔ Ｐｒｏプリンター内でＥｎｃａｄ ＧＯインクおよび ＨＰ ２５００プリンター内で ＨＰ−ＵＶインクを使用して各構造体上に画像を印刷することによって行った。以下の特性を評価した。
【００６７】
「ブリーディング」（Ｂｌｅｅｄｉｎｇ）（「カラー・トゥ・カラー・ブリード」とも称される）は、１色−−イエロー（Ｙ）、マゼンダ（Ｍ）、シアン（Ｃ）または黒（Ｂ）が隣接する色にブリーディング（滲出）することにより印刷品質に劣化を生じさせる、一般的なインクと紙との相互作用を表す。インクジェットプリンターを用いて画像を印刷するときに、インク滴がプリンターノズルを通じて基体の１以上の領域に放出される。プリンターヘッドにより複数のパス（経路）が可能であり、一つが良好に明るい色を生じさせることを可能にする。さらに、黒の画像は三原色（Ｙ、ＭおよびＣ）を混合することによって生成し得る。各色が１００％の彩度（ｓａｔｕｒａｔｉｏｎ）で印刷されると、その結果はＹＭＣ「３００％黒」画像（これは１００％の彩度の黒インクの単一パスよりも通常強い）となる。表６および表７は、０を最悪（最多のブリード）および１０を最良（最少のブリード）とする０〜１０の尺度で評点を付けた、ＹＭＣ３００％黒画像のブリードについての視覚による評価に基づく「ブリーディングスコア」を与える。
【００６８】
「インク乾燥時間」（Ｉｎｋ Ｄｒｙ Ｔｉｍｅ）は、印刷媒体であるシートへのインク吸収速度の尺度である。
【００６９】
「色域」（Ｃｏｌｏｒ Ｇａｍｕｔ）は、測色計を用いて検出可能な異なる色の範囲である。その数値入力は色範囲の幅、複合特性を表す。
【００７０】
「水切りスコア」（Ｗａｔｅｒ Ｄｒｉｐ Ｓｃｏｒｅ）は、印刷媒体上に４５°の角度で脱イオン水を投与した後に印刷領域から非印刷領域へ移動するものと視覚的に観察される着色剤の量を表す。０のスコアが最悪（移動する着色剤が最多）であり、１０のスコアが最良（移動する着色剤が最少）である。
【００７１】
「耐引掻性」（Ｓｃｒａｔｃｈ Ｒｅｓｉｓｔａｎｃｅ）は、スタイラス（針）を表面に適用し、形成された痕跡の深さに注目し、コーティングが除去されるかどうかを観察することによって決定される、トップコートの硬さおよび凝集強さの尺度である。耐引掻性は、Ｅｒｉｃｈｓｅｎ Ｓｃｒａｔｃｈ Ｐｅｎを用いて測定され、その先端をしてコーティングを貫かせて物理的に傷付け引っ掻くために必要とされる力としてニュートン（Ｎ）単位で報告される。高い数値ほど良好な耐引掻性を表す。
【００７２】
「濡れ磨耗抵抗性」（Ｗｅｔ Ａｂｒａｓｉｏｎ Ｒｅｓｉｓｔａｎｃｅ）は、トップコートおよびインク画像が濡れ（水性）磨耗により擦り取られる（ｒｕｂｂｅｄ ａｗａｙ）ことに対する抵抗性の尺度である。高いスコアほど高い抵抗性を表す。原色（Ｙ、ＭおよびＣ）、二次色（赤（Ｒ）および緑（Ｇ））、黒（Ｂ）および３００％黒（ＹＭＣ）で作成された画像を試験した。
【００７３】
試験結果を表６〜表１０およびそれに伴う本文に要約する。
【００７４】
【表６】
2004515627.tif 000008
【００７５】
【表７】
2004515627.tif 000009
【００７６】
一般に、実施例１〜実施例１０のブリード性能は対照１が示す性能と同等か又は僅かに小さかった。全ての場合（実施例１〜実施例１０ならびに対照１および対照２）において、インク乾燥時間は１分よりも短かった。実施例１〜実施例１０の色域は対照１と同等であるが、実施例９および実施例１０は対照１よりも優れていた。実施例９および実施例１０の水切り試験性能は対照１のものと同等であるが、対照２の水切り性能は非常に悪かった。
【００７７】
【表８】
2004515627.tif 000010
【００７８】
全サンプル（１〜１０）の耐引掻性は対照１および対照２のものと同等であるか又は優れており、実施例３は優れた耐引掻性を示した。
【００７９】
【表９】
2004515627.tif 000011
【００８０】
実施例２および実施例９を例外として、実施例１〜実施例１０の濡れ擦り取り抵抗性（濡れ磨耗抵抗性）は対照１のものよりも優れていた。対照２（ＨＰ−ＵＶ インクに対する保証製品）は水の適用により試験の直後に基体からインクを溶出させ、非常に悪い濡れ擦り取り抵抗性を示した。本発明により作製された構造体の全体耐久性は非常に良好である。
【００８１】
加速劣化
雨と日光への数ヶ月間の曝露を模倣するように設計された加速風化チャンバー、耐候性試験機（ｗｅａｔｈｅｒｏｍｅｔｅｒ）を使用して、実施例（含水量および成分が添加される順序の点で僅かに修正されている）および対照を潜在的耐候性についても評価した。試験はＳＡＥ  ｊ−１９６０に従って行った。周期的な間隔でサンプルをトップコート亀裂（いわゆる「亀甲割れ」（ｍｕｄ−ｃｒａｃｋｉｎｇ））について目視検査した。脱色の程度（「ΔＥ」）も測定した。性能が許容できるためには、視認できる亀甲割れが無いこと、およびΔＥ値が１０未満であることが必要である。その時間を越えると当該基準をちょうど満たさなくなる時間を、加速風化性能として記録した。これは、実際の屋外風化条件の下で該サンプルについて予期される耐候性（月単位）の尺度に変換することができる。試験の結果、本発明によるサンプルが所望される３００時間の目標（これは１２ヶ月の実際の風化と等価であると考えられる）を突破した。対照的に、対照１は約２００時間に過ぎない許容できる性能しか示さなかった。
【００８２】
以上の説明に鑑みて、本発明から逸脱することなく多数の変形をなし得ることが当業者には明らかであろうし、当業者に自明と考えられるような変更は全て特許請求の範囲内に含まれることが意図される。例えば、幾つかの実施形態において、磨耗抵抗性を付与し及び耐久性を延ばすために、インク受理性トップコートの外表面にオーバーラミネート（保護ラミネート膜）を適用することが有利となり得る。非限定的な例として、ＤＯＬ １０００およびＤＯＬ ４３００が含まれる。本説明および特許請求の範囲を通じて、数値範囲に関する用語「約」の使用は、記載された低値および高値の両方の変更を対象とすることが意図される。
【図面の簡単な説明】
図は本発明の一実施形態によるラベルシートの模式的な側面図である。
【国際公開パンフレット】
2004515627.tif 000012
2004515627.tif 000013
2004515627.tif 000014
2004515627.tif 000015
2004515627.tif 000016
2004515627.tif 000017
2004515627.tif 000018
2004515627.tif 000019
2004515627.tif 000020
2004515627.tif 000021
2004515627.tif 000022
2004515627.tif 000023
2004515627.tif 000024
2004515627.tif 000025
2004515627.tif 000026
2004515627.tif 000027
2004515627.tif 000028
2004515627.tif 000029
2004515627.tif 000030
2004515627.tif 000031
2004515627.tif 000032
2004515627.tif 000033
2004515627.tif 000034
2004515627.tif 000035
2004515627.tif 000036
2004515627.tif 000037
2004515627.tif 000038
2004515627.tif 000039
2004515627.tif 000040
【国際公開パンフレット（コレクトバージョン）】
2004515627.tif 000041
【国際調査報告】
2004515627.tif 000042
2004515627.tif 000043
2004515627.tif 000044